(57)【要約】【課題】ＲＣ構造物の施工において、基礎部と立ち上り部の打継面の近傍にクーリングパイプを設置し、クーリングパイプに空気あるいは液体を通過させて、立ち上り部の打継面近傍のコンクリート温度を制御し、ひび割れの発生を抑制させる。【解決手段】一般に、ＲＣ構造物の立ち上り部のコンクリートに発生する引張応力は、三次元温度応力解析の結果から、打継面の近傍の範囲が最も大きくなる。立ち上り部の打継面の近傍の範囲におけるコンクリートの水和反応による温度上昇を低くすると、引張応力の上昇が抑えられる解析の結果となる。立ち上り部の打継目の近傍の範囲でクーリングパイプを数本設置して、クーリングパイプに空気あるいは液体を通過させてクーリングパイプ周辺のコンクリート温度上昇を抑えて、下部拘束のあるＲＣ構造物の温度応力によるひび割れの発生を抑制する。【選択図】図１
2012092633.tif 000002
【特許請求の範囲】
【請求項１】
鉄筋コンクリート構造物の施工において、基礎部と立ち上り部の打継面近傍の立ち上り部に、コンクイリートを打設する前にクーリングパイプを数本設置することにより、クーリングパイプに空気あるいは液体を通過させて、クーリングパイプ周囲のコンクリート温度の上昇を抑えて発生する引張応力を制御して、下部拘束があるＲＣ構造物の温度応力によるひび割れの発生を押さえることを特徴とする鉄筋コンクリート構造物のひび割れを低減する工法。
【発明の詳細な説明】
【技術分野】
【０００１】  本発明は、コンクリート打設後の硬化に伴うコンクリート温度上昇によって生じる温度応力が原因となるひび割れを抑制する技術である。
【背景技術】
【０００２】  鉄筋コンクリート（以下「ＲＣ」という）構造物の施工に際しては、コンクリートを打設すると水和反応がおこり、コンクリートが硬化を始めるが、その時にコンクリート温度が上昇する。【０００３】  ＲＣ構造物における構造の中で、基礎部（一般に「ベース部」、「フーチング部」とも言う）とその上に繋がる立ち上り部とに分かれる構造において、基礎部コンクリート打設完了後に立ち上り部の支保工組立（無い場合もある）、足場工組立、鉄筋組立、型枠組立の後、コンクリートを打設する施工手順となる。【０００４】  ＲＣ構造物の基礎部が先行施工となるため、基礎部のコンクリート打設後養生期間を終えると型枠を取り外し、立ち上り部の施工となる。基礎部はコンクリートの硬化が進み、コンクリートの圧縮強度が大きくなり、立ち上り部にとって下部が拘束された状態となる。【０００５】  ＲＣ構造物の立ち上り部は、コンクリート打設完了後の水和反応によってコンクリートの温度が上昇するが、外気温との差があるので、温度上昇のピークを迎えた後は、外気温に等しくなるようにコンクリートの温度が降下を始める。【０００６】  ＲＣ構造物の立ち上り部のコンクリート温度が降下を始めると、温度によって膨張していたコンクリートが縮まろうとするが、基礎部が下部拘束となって、縮まることができないので、基礎部と立ち上り部の打継面付近で、立ち上り部のコンクリートに引張応力が発生し、立ち上り部にひび割れが発生する。【０００７】  これまで、ＲＣ構造物の基礎部と立ち上り部の打継面の近傍におけるコンクリートの温度を制御する技術は無かった。
【先行技術文献】
【非特許文献】
【０００８】
【非特許文献１】    「報告  ＰＣ鋼線用シースを利用した空気によるパイプクーリング工法」  コンクリート工学年次論文報告集  Ｖｏｌ．１７，Ｎｏ．１  １９９５
【発明の概要】
【発明が解決しようとする課題】
【０００９】  以上に述べたＲＣ構造物の基礎部と立ち上り部の打継面の近傍におけるコンクリートの温度を制御する技術は無かった。【００１０】  本発明は、ＲＣ構造物の基礎部と立ち上り部の打継面の近傍におけるコンクリートの温度を制御することを目的とするものである。
【課題を解決するための手段】
【００１１】  ＲＣ構造物の立ち上り部のコンクリートに発生する引張応力は、三次元温度応力解析の結果から、打継面の近傍の範囲が最も大きくなる。【００１２】  ＲＣ構造物の立ち上り部で、打継面の近傍の範囲におけるコンクリートの水和反応による温度上昇を低くすると、コンクリートに発生する引張応力の上昇が抑えられ、温度応力によるひび割れを抑制できることに着目し、立ち上り部の打継目からその近傍にクーリングパイプを数本設置して、クーリングパイプに空気あるいは液体を通過させてクーリングパイプ周辺のコンクリート温度上昇を抑えることを目的とする。
【発明の効果】
【００１３】  上記に示したように、ＲＣ構造物の立ち上り部で、基礎部と立ち上り部の打継目からその近傍にクーリングパイプを数本設置して、クーリングパイプに空気あるいは液体を通過させてクーリングパイプ周囲のコンクリート温度の上昇を抑えて、コンクリートに発生する引張応力を低減し、温度応力によるひび割れの発生を抑制する。【００１４】  発明者による三次元温度応力解析では、８０ｃｍ四方の正方形断面で、延長１８０ｃｍのコンクリート構造体の正方形断面中心に、８ｃｍのクーリングパイプを設置して、その中に０ｍ／ｓ（風を通過させない場合）と２ｍ／ｓ（風を通過させた場合）の風を送風した時、風速０ｍ／ｓに対して風速２ｍ／ｓでは、クーリングパイプ周囲のコンクリート温度は、約１０℃程度低くなり、コンクリート温度の上昇を抑制できる結果を得た。【００１５】  クーリングパイプの径、本数、設置位置は、ＲＣ構造物の大きさにより、適切な径、本数、設置位置を決定するが、基礎部と立ち上り部の打継面の近傍に限定される。
【図面の簡単な説明】
【００１６】
【図１】  本発明の実施状態を示すＲＣ構造物内を透視した鳥瞰図
【図２】  ＲＣ構造物を縦断方向に見た縦断図
【発明を実施するための形態】
【００１７】    図１のＲＣ構造物のボックスカルバートの場合では、基礎部１は、立ち上り部２に先行してコンクリートを打設する。
【００１８】    基礎部１のコンクリート養生後、立ち上り部２を施工するが、施工手順は支保工組立（無い場合もある）、足場工組立、鉄筋組立となる。その鉄筋組立時に、立ち上り部２の壁厚方向内にクーリングパイプを数本設置して、組立てた鉄筋を利用してコンクリートを打設するときに動かないように固定する。
【００１９】    立ち上り部２の鉄筋組み立て完了後、型枠を取り付けるが、型枠の両端部に孔をあけクーリングパイプが出るようにする。
【００２０】    図２の立ち上り部２にコンクリートを打設した後、設置したクーリングパイプに空気あるいは液体を通過させて、クーリングパイプ周囲のコンクリートに対して水和反応による温度上昇を低く抑える。
【００２１】    クーリングパイプに空気あるいは液体を通過させる期間は、三次元温度応力解析により、その期間を算定する。
【００２２】    クーリングパイプに空気あるいは液体を通過させる期間が終了し、ＲＣ構造物の完成後に、クーリングパイプ内には、打設したコンクリートの圧縮強度と同等以上の圧縮強度を持つグラウトあるいはモルタルを隙間なく充填して、クーリングパイプ内に空洞が残らないようにする。
【実施例】
【００２３】    ＲＣ構造物であるボックスカルバート（内空高さ５．２ｍ、幅５．６ｍ）の基礎部（厚さ１００ｃｍ）と立ち上り部（厚さ９０ｃｍ）の打継目の近傍に、コンクリート温度を低下させるためにクーリングパイプを４本設置した。クーリングパイプを設置し送風した場合と何もしない場合では、三次元温度応力解析をした結果、ひび割れ指数（コンクリートに発生する引張応力に対する引張強度の比）で、０．２以上の差があった。また、ひび割れ発生確率は、何もしない場合で８０％、クーリングパイプを設置し送風した場合で４５％となり、ひび割れ発生確率を低減することができ、ひび割れの発生を抑制する効果があった。試験的に部分施工し、ひび割れの状況を調査した結果、ひび割れの発生が抑制されていることを確認できた。
【符号の説明】
【００２４】１  基礎部
２  立ち上り部
３  打継面
４  クーリングパイプ
５  空気あるいは液体を通す方向
【図１】
2012092633.tif 000003
【図２】
2012092633.tif 000004